(57)【要約】【目的】子供の手形或いは足形又はペットの手形或いは足形等を、従来不可能とされていた実物と同様の粘土製雄型に形成することを、雌型用及び雄型用専門の粘土を用いて手工芸用として容易に作製することである。【解決手段】雌型用粘土であるポリ塩化ビニルの含有量が２０重量％以下のオーブン粘土を板状にしてこの上に、人又はペットの手或いは足を押し付けて雌型を取りオーブンで焼成乾燥して硬化させ、この雌型に雄型用専門の粘土である構成組成物にガラスマイクロバルーン或いは／又はプラスチックマイクロバルーンの一種又は二種含有する粘土又はポリ塩化ビニルの含有量が２０重量％以下のオーブン粘土を細密充填して、手形或いは足形を作製し脱型した後自然乾燥又は強制乾燥して手形或いは足形を作製する。【選択図】図４
2004287358.tif 000002
【特許請求の範囲】
【請求項１】
雌型用粘土として、ポリ塩化ビニルの含有量が２０重量％以下のオーブン粘土を板状にしてこの上に、人又はペットの手或いは足を押し付けて雌型を取り家庭用の電気オーブン、ガスオーブン、又はオーブン機能の付いた電子レンジで焼成乾燥させ、この雌型に雄型用粘土を充填して、手形或いは足形を作製し脱型した後自然乾燥又はオーブンで焼成乾燥することを特徴とする手形或いは足形の製造方法。
【請求項２】
雌型に充填する雄型用粘土が、特定の粒径範囲のガラスマイクロバルーン或いは／又はプラスチックマイクロバルーンの一種又は二種含有する粘土であることを特徴とする請求項１記載の手形或いは足形の製造方法。
【請求項３】
雌型に充填する雄型用粘土が、ポリ塩化ビニルの含有量が２０重量％以下のオーブン粘土であることを特徴とする請求項１記載の手形或いは足形の製造方法。
【発明の詳細な説明】
【０００１】
【発明の属する技術分野】
本発明は手工芸用として容易に作製することのできるもので、子供の手形或いは足形又はペットの手形或いは足形等を、実物と同様の雄型で提供することのできる手形或いは足形の製造方法に関するものである。
【０００２】
【従来の技術】
従来の手形或いは足形の製造方法は、型取り用粘土を板状に広げこの上に手又は足を押し付けて雌型を作り、この手形又は足形の形成された型取り用粘土を自然乾燥させたり、オープントースター等で焼いて硬化させたりしていた。この様な方法で作製された手形或いは足形は、雌型であるため実際の手或いは足の感じとは程遠い物であった。
【０００３】
実際の手或いは足と同様の形状を呈することのできる、いわば雄型の手形或いは足形を作製する方法として雌型用粘土等可塑性材料の上に、手形或いは足形を形成せしめこの雌型に石膏を流し込んで、雄型の手形或いは足形を石膏で作製する方法が提案されている。しかし石膏を流し込んで雄型を作製することは、手工芸等として行なうには手間がかかり煩雑な作業をしなければならない。雌型に雄型用粘土等可塑性組成物を充填して、雄型の手形或いは足形を作製することは、雄型が乾燥し硬化するまでに時間がかかること、乾燥するにしたがって雄型が収縮すること、収縮によって手形或いは足形にゆがみや反りが生じること、雄型用粘土の細密充填性、雄型用粘土の伸展性及び手への付着性、雄型用粘土の雌型との付着の問題、雄型の雌型との完全剥離性、雄型の手形或いは足形としての軽量性及び保形性、雄型の手形或いは足形の表面外観が美麗で気泡等の無い平滑性及び着色性等の問題があったため実現できなかったのである。
【０００４】
本願発明者は、各種の配合、構成組成物の雌型用粘土及び雄型用粘土を試作、試験を行なった結果、雄型用粘土に特定の粒径範囲のガラスマイクロバルーン或いは／又はプラスチックマイクロバルーンの一種又は二種含有する粘土を用いた場合において、雄型用粘土として優れた特性を示すことを見出し上記の諸問題を解決し、特願２００２−３８２０５９にその技術成果を特許出願した。
【０００５】
しかし本願発明者は、さらに各種の配合、構成組成物の雌型用粘土及び雄型用粘土を試作、試験を行なった結果、雌型用粘土として、ポリ塩化ビニルの含有量が２０重量％以下のオーブン粘土、雄型用粘土として、特定の粒径範囲のガラスマイクロバルーン或いは／又はプラスチックマイクロバルーンの一種又は二種含有する粘土、又はポリ塩化ビニルの含有量が２０重量％以下のオーブン粘土を用いた場合において、雌型用粘土及び雄型用粘土共にさらに優れた特性を示すことを見い出し、既出願、特願２００２−３８２０５９の改良技術として上記の諸問題を完全に解決することができたのである。
【０００６】
【発明が解決しようとする課題】
子供の手形或いは足形又はペットの手形或いは足形等を、従来不可能とされていた実物と同様の粘土製雄型に形成することを、雌型用専門及び雄型用専門の粘土を用いて手工芸用として容易に作製することである。
【０００７】
即ち、従来雄型の手形或いは足形を作製するための大きな問題であった、作製された雌型又は雄型が乾燥し硬化するまでに時間がかかること、乾燥するにしたがって雌型又は雄型が収縮すること、収縮によって手形或いは足形にゆがみや反りが生じること、雄型用粘土の細密充填性、雄型用粘土の伸展性及び手への付着性、雄型用粘土の雌型との付着の問題、雄型用粘土の雌型との完全剥離性、雄型の手形或いは足形として軽量性及び保形性、雄型の手形或いは足形の表面外観が美麗で気泡等の無い平滑性及び着色性等の問題を解決することである。
【０００８】
【課題を解決するための手段】
本発明は、雌型用粘土として、ポリ塩化ビニルの含有量が２０重量％以下のオーブン粘土を板状にしてこの上に、人又はペットの手或いは足を押し付けて雌型を取りオーブンで焼成乾燥させ、この雌型に構成組成物としてガラスマイクロバルーン或いは／又はプラスチックマイクロバルーンの一種又は二種含有する粘土、又はポリ塩化ビニルの含有量が２０重量％以下のオーブン粘土を細密充填して、手形或いは足形を作製し脱型した後自然乾燥又は焼成乾燥して手形或いは足形を作製する。
【０００９】
【発明の実施の形態】
本発明に使用することのできる雌型用粘土は、ポリ塩化ビニルの含有量が２０重量％以下のオーブン粘土である。オーブン粘土とは、家庭用の電気オーブン、ガスオーブン、又はオーブン機能の付いた電子レンジで焼成することによって、耐水性と実用強度が出る本陶土を使用したクラフト用粘土である。オーブン粘土の特性は、手形或いは足形を取った後オーブンで焼成することによって、ただちに焼成硬化できるので、乾燥時間を必要としない。オーブンによる焼成乾燥であるため、焼成硬化後の粘土の収縮が少なく、収縮によるゆがみや反りが無いことである。雌型用粘土は、乾燥収縮の少ないことが望ましく乾燥収縮率は５％以下がより好適である。このため従来粘土に乾燥時の収縮を防止することのできる、乾燥収縮防止材として粉末パルプ、ビニロン繊維等の合成繊維、粉末コットン等の繊維粉を若干量添加していた。しかしポリ塩化ビニルの含有量が２０重量％以下のオーブン粘土を雌型用粘土として使用することによって、このような必要もなくなり乾燥収縮率は、１．０％以下にすることができたのである。
【００１０】
雌型用粘土に使用するポリ塩化ビニルの含有量が２０重量％以下のオーブン粘土に、人又はペット等の手形或いは足形を作製する場合、粘土シートを雌型を取るべき手或いは足よりも大きく伸ばし、この上に手又は足を押しつけて雌型を取りオーブンで焼成乾燥させる。焼成条件は、２００℃で２〜４分、１８０℃で８〜２０分である。
【００１１】
雌型用粘土及び雄型用粘土の軟度を表わすスケールとして、最大荷重で示すことができる。最大荷重の測定方法は、株式会社サン科学製「サンレオメーターＣＯＭＰＡＣ−１００」を使用する。測定条件は、室温２１℃・湿度５７％として、測定すべき雌型用粘土の試料サンプルを、直径５０ｍｍ高さ３５ｍｍの円柱系として、この円柱形試料の中心部に直径１５ｍｍの円板を載置して荷重を加える。荷重を加える移動速度は６０ｍｍ／ｍｉｎ、移動距離は１５ｍｍで、このときの最大荷重を圧縮強度としてｇで表示する。雌型用粘土として好適な最大荷重は、雌型を取る対照物によって多少硬めが良い場合、押し圧する力が弱いので多少柔らかめが良い場合等があり、その基準は１００〜１０００ｇの範囲である。又雄型用粘土は、１５０〜１０００ｇの範囲が好適である。
【００１２】
手形或いは足形を形成した雌型に充填する雄型用粘土は、雄型が乾燥し硬化するまでに時間がかかること、乾燥するにしたがって雄型が収縮すること、収縮によって手形或いは足形にゆがみや反りが生じること、雄型用粘土の細密充填性、雄型用粘土の伸展性及び手への付着性、雄型用粘土の雌型との付着の問題、雄型の雌型との完全剥離性、雄型の手形或いは足形としての軽量性及び保形性、雄型の手形或いは足形の表面外観が美麗で気泡等の無い平滑性及び着色性等の問題を解決したものでなければならない。
【００１３】
この雌型に充填する雄型用粘土には、構成組成物にガラスマイクロバルーン或いは／又はプラスチックマイクロバルーンの一種又は二種含有する雄型用粘土又は、ポリ塩化ビニルの含有量が２０重量％以下のオーブン粘土が上記の諸問題を解決することのできるものである。
【００１４】
構成組成物にガラスマイクロバルーン或いは／又はプラスチックマイクロバルーンの一種又は二種含有する雄型用粘土は、必要に応じて繊維粉と糊剤及び水を含んでいる。ガラスマイクロバルーン或いは／又はプラスチックマイクロバルーンの一種又は二種は１〜６０重量部、繊維粉は１５〜６０重量部、糊剤は１〜３５重量部が好適である。ガラスマイクロバルーン及びプラスチックマイクロバルーンは単独で使用しても良く、両者を混合して使用しても良いのである。単独又は混合使用の場合共１〜６０重量部が好適である。混合使用の場合は、ガラスマイクロバルーンは３０〜８０重量部、プラスチックマイクロバルーンは１〜５重量部の割合で混合するのが良い。
【００１５】
構成組成物にガラスマイクロバルーン或いは／又はプラスチックマイクロバルーンの一種又は二種含有する雄型用粘土に使用するガラスマイクロバルーンは、溶剤や水に不溶性で化学的に安定なソーダ石灰硼珪酸ガラスを主原料として、短時間の焼成によって溶解し発泡形成したものである。このガラスマイクロバルーンは、気体を内包した微細中空粒子で粒径は１００μｍ以下が好適である。
【００１６】
構成組成物にガラスマイクロバルーン或いは／又はプラスチックマイクロバルーンの一種又は二種含有する雄型用粘土に使用するプラスチックマイクロバルーンの組成は、フェノール樹脂系マイクロバルーン、ナイロン樹脂系マイクロバルーン、エポキシ樹脂系マイクロバルーン、塩化ビニリデン・アクリロニトリル共重合樹脂系マイクロバルーン、酢酸ビニル・アクリロニトリル共重合樹脂系マイクロバルーン、ポリオレフィン樹脂系マイクロバルーン、メチルメタアクリル樹脂系マイクロバルーン等が使用できるが、塩化ビニリデン・アクリロニトリル共重合樹脂系マイクロバルーンが適しており、その粒径はガラスマイクロバルーンと同様１００μｍ以下が好適である。
【００１７】
ガラスマイクロバルーン及びプラスチックマイクロバルーンは、共に  １００μｍ以下が好適であるのは、無機充填材や繊維粉等に混合した場合、無機充填材や繊維粉だけの場合と比較して粘度の上昇を最も低く押えて充填率を上げることができるからである。その理由は、表面面積対体積比が小さく、微少中空粒子の充填率が高く、微少中空粒子の表面が滑らかで均一であり、表面の多孔度が低く、微少中空粒子の表面が濡れやすいからである。
【００１８】
雄型用粘土の構成組成物としてガラスマイクロバルーンやプラスチックマイクロバルーンを単独又は混合して使用することにより、乾燥収縮率は５％以下に押さえることができ、雄型用粘土の木目が細かくなり伸展性が向上し、雌型への細密充填が容易となる。又微少中空粒子の充填率が高いにも係わらず粘度の上昇を押さえることができ、更に微少中空粒子と繊維粉と糊剤との馴染みが良いので、手に粘土が付着したり、粉状のものが手に付着し手が白くなる等、手への付着や雌型との付着はなくなり雌型との剥離性は良好となる。
【００１９】
極めて軽量である微少中空粒子を使用しているため、雄型となる手形又は足形は当然軽量なものとなり保形性も良くなる。このため完成した作品を飾り額に入れても額に負担をかけることが無い。雄型用粘土は微少中空粒子が密実に充填されているため、作品の表面は非常に美麗で平滑となり、しかも優れた白色を呈しているため絵の具等により奇麗に着色することができる。雄型用粘土の構成組成物として、ガラスマイクロバルーンやプラスチックマイクロバルーンを単独又は混合して使用する場合、その軟度を示す最大荷重は、１５０〜１０００ｇの範囲が好適である。
【００２０】
構成組成物にガラスマイクロバルーン或いは／又はプラスチックマイクロバルーンの一種又は二種含有する雄型用粘土に必要に応じて添加配合する繊維粉は、作品に強度を与えるばかりでなく乾燥収縮防止材としての効果も高い。天然粉末パルプ粉、ビニロン繊維等の合成繊維、粉末コットン等の繊維粉を若干量添加することが望ましい。繊維粉の長さは、０．５ｍｍ〜３．０ｍｍの範囲が好適である。繊維粉の配合量は、１５〜６０重量部が好ましい、１５重量部以下では、雄型用粘土成形後の作品にひび割れを起こす恐れがあり、６０重量部を超えると雄型用粘土の平滑性が無くなり造形性が損なわれる。
【００２１】
構成組成物にガラスマイクロバルーン或いは／又はプラスチックマイクロバルーンの一種又は二種含有する雄型用粘土に必要に応じて使用する糊剤は、カルボキシルメチルセルロース、ポリビニルアルコール、変性ポリビニルアルコール、α化澱粉、ポリエチレンオキサイド、ポリアクリル酸ソーダ、メチルセルロース、ドロキシメチルセルロース等で、糊剤の配合量は１〜３５重量部が望ましい。１重量部以下では雄型用粘土同士のまとまりがなく造形性が悪くなり、３５重量部を超えるとやはり造形性が損なわれる。
【００２２】
構成組成物にガラスマイクロバルーン或いは／又はプラスチックマイクロバルーンの一種又は二種含有する雄型用粘土に添加配合する水の量は、１００〜３００重量部が望ましく、特に１５０〜３５０重量部が好適である。１００重量部以下では雄型用粘土が固くなり造形性が損なわれる恐れがあり、３００重量部を超えると手にべとつきが出て保形性がなくなり造形性が損なわれる。
【００２３】
構成組成物にガラスマイクロバルーン或いは／又はプラスチックマイクロバルーンの一種又は二種含有する雄型用粘土には必要に応じて収縮防止用充填剤を添加しても良い、雄型用粘土造形時における収縮を防止し粘土の油分を吸収するもので、例えばタルク、炭酸カルシウム、クレー、ステアリン酸カルシウム、シリカ粉末、澱粉質粉末等が挙げられる。収縮防止用充填剤の配合量は、１〜５０重量部の範囲である。
【００２４】
雄型に使用する粘土には、構成組成物にガラスマイクロバルーン或いは／又はプラスチックマイクロバルーンの一種又は二種含有する雄型用粘土の他に、ポリ塩化ビニルの含有量が２０重量％以下のオーブン粘土が使用できる。オーブン粘土とは、家庭用の電気オーブン、ガスオーブン、又はオーブン機能の付いた電子レンジで焼き上げることによって、耐水性と実用強度が出る本陶土を使用したクラフト用粘土である。オーブン粘土の特性は、手形或いは足形を取った後オーブンで焼成することによって、ただちに焼成硬化できるので、乾燥時間を必要としない。オーブンによる焼成乾燥であるため、焼成硬化後の粘土の収縮が少なく、収縮によるゆがみや反りが無いことである。雄型用粘土は、乾燥収縮の少ないことが望ましく乾燥収縮率は５％以下がより好適である。このため従来粘土に乾燥時の収縮を防止することのできる、乾燥収縮防止材として粉末パルプ、ビニロン繊維等の合成繊維、粉末コットン等の繊維粉を若干量添加していた。しかしポリ塩化ビニルの含有量が２０重量％以下のオーブン粘土を雄型用粘土として使用することによって、このような必要もなくなり乾燥収縮率は、１．０％以下にすることができたのである。
【００２５】
雄型用粘土においては、必要に応じて顔料又は顔料と体質顔料を加えて、雄型用粘土に着色しあるいは可塑性を調節することが出来る。顔料としてはセルリアン青、群青、紺青、酸化チタン、ベンガラ、黄鉛、黄色酸化鉄、カーボンブラック等が例示出来る。体質顔料としては、シリカ、アルミナ等の通常の体質顔料の他、脂肪酸のマグネシウム塩、カルシウム塩等の金属石鹸あるい粉末硫黄等が例示できる。
【００２６】
【実施例】
本発明の実施例及び比較例を詳述する。
【００２７】
実施例１  雌型用粘土として、ポリ塩化ビニル１２．７重量％、本陶土からなる無機質粘土充填材７２．５重量％、可塑剤１４．４重量％、可塑剤安定剤０．４重量％を加えて混練りし、軟度を示す最大荷重の好適範囲内である４００〜１０００ｇの雌型用粘土を作製した。この雌型用粘土を丸形状の板状にして、この上に手を押し当て手形を取った後、手形の形成された雌型用粘土を電気オーブンで２００℃、３分間焼成乾燥させて雌型の手形を作製した。実際の手と比較した結果、実際の手より僅か０．１％程度の収縮率であることを確認した。
【００２８】
雄型用粘土として、粒度が１００μｍ以下の３Ｍ社製ガラスマイクロバルーンを５５重量部、繊維長が３ｍｍ以下である粉末パルプを２０重量部、水溶性合成糊剤としてカルボキシルメチルセルロースを１５重量部及び水を１５０〜２００重量部加えて混練りし、軟度を示す最大荷重の好適範囲内である２００〜７００ｇの雄型用粘土を作製した。この雄型用粘土を丸形状の板状にして、手形の形成されている雌型用粘土の上に押し当て、雄型用粘土を雌型用粘土に細密充填させた後容易に脱型することができた。この雄型の手の手形を自然乾燥させて実際の手と比較した結果、実際の手より約３％収縮している程度であることを確認した。この雄型の手の手形の表面外観は、極めて平滑で気泡等はなくしかも優れた白色を呈していた。しかも比重は１．０以下の軽量で保形性にも優れていた。
【００２９】
実施例２  雄型用粘土として粒度が１００μｍ以下の松本油脂製薬社製プラスチックマイクロバルーン（マツモトマイクロスフェアー）５．５重量部、繊維長が３ｍｍ以下である粉末パルプを２０重量部、水溶性合成糊剤としてカルボキシルメチルセルロースを１５重量部及び水を１５０〜２００重量部加え混練りして、軟度を示す最大荷重の好適範囲内である３００〜９００ｇの雄型用粘土を作製した。この雄型用粘土を用いて実施例１と同様に雄型の手の手形を作製し、実施例１と同様の結果を確認した。
【００３０】
実施例３  雄型用粘土として粒度が１００μｍ以下の３Ｍ社製ガラスマイクロバルーンを４０重量部、粒度が１００μｍ以下の松本油脂製薬社製プラスチックマイクロバルーン（マツモトマイクロスフェアー）１．５重量部、繊維長が３ｍｍ以下である粉末パルプを４５重量部、水溶性合成糊剤としてカルボキシルメチルセルロースを３２重量部及び水を１８５〜２３５重量部加えて混練りし、軟度を示す最大荷重の好適範囲内である２５０〜５００ｇの雄型用粘土を作製した。この雄型用粘土を用いて実施例１と同様に雄型の手の手形を作製し、実施例１と同様の結果を確認した。
【００３１】
実施例４  雄型用粘土として、ポリ塩化ビニル１２．２重量％、本陶土からなる無機質粘土充填材７１．０重量％、可塑剤１６．４重量％、可塑剤安定剤０．４重量％を加えて混練りし、軟度を示す最大荷重の好適範囲内である２５０〜７００ｇの雄型用粘土を作製した。この雄型用粘土を用いて実施例１と同様に雄型の手の手形を作製し、実施例１と同様の結果を確認した。雄型の焼成乾燥は、電気オーブンを使用し１８０℃で１０分間とした。焼成乾燥後の収縮率は約０．１％程度であった。
【００３２】
雄型用粘土として必要条件である乾燥するにしたがって雄型が収縮すること、収縮によって手形或いは足形にゆがみや反りが生じること、雄型用粘土の細密充填性、雄型用粘土の伸展性及び手への付着性、雄型用粘土の雌型との付着の問題、雄型の雌型との完全剥離性、雄型の手形或いは足形としての軽量性及び保形性、雄型の手形或いは足形の表面外観が美麗で気泡等の無い平滑性及び着色性等の問題を評価した結果、実施例１、実施例２、実施例３及び実施例４共いずれも優れた物性を示すものであることが立証された。
【００３３】
比較例１  雌型用粘土及び雄型用粘土を市販の繊維系粘土、石粉粘土、紙粘土、木質粘土、木紛粘土、陶芸用粘土、樹脂粘土、ペースト状粘土、液状粘土、パン粘土、油粘土等を用いて実施例１と同様に雄型の手の手形を作製したが、実施例１、実施例２、実施例３及び実施例４のような優れた作品を作ることはできなかった。
【００３４】
比較例１の物性として、乾燥収縮によって手形或いは足形にゆがみや反りが生じること、雄型用粘土の細密充填性、雄型用粘土の伸展性及び手への付着性、雄型用粘土の雌型との付着の問題、雄型の雌型との完全剥離性、雄型の手形或いは足形としての軽量性及び保形性、雄型の手形或いは足形の表面外観が美麗で気泡等の無い平滑性及び着色性等について評価した結果、いずれの物性においても実施例より劣っていることが判明した。
【００３５】
【発明の効果】
子供の手形或いは足形又はペットの手形或いは足形等を、従来不可能とされていた実物と同様の粘土製雄型に形成することを、雌型用及び雄型用専門の粘土を用いて手工芸用として容易に作製することを可能としたのである。
【図面の簡単な説明】
【図１】雌型用粘土に形成した手形
【図２】雌型用粘土に形成した手形をオーブンに入れる状態
【図３】雌型用粘土の上に雄型用粘土を押圧充填している状態
【図４】雄型用粘土を雌型用粘土から剥離している状態
【図５】雌型用粘土及び雄型用粘土に形成した手形
【符号の説明】
１．雌型用粘土
２．雌型の手形
３．雄型用粘土
４．押圧する手
５．雄型用粘土を剥離している手
６．雄型の手形
７．オーブン
８．焼成乾燥用受け皿
【図１】
2004287358.tif 000003
【図２】
2004287358.tif 000004
【図３】
2004287358.tif 000005
【図４】
2004287358.tif 000006
【図５】
2004287358.tif 000007